(57)【要約】  本発明は、特殊鋼の分野に関し、より詳細には、燃焼時の蒸気が接触することを想定した特殊鋼に関する。また、本発明は、そのような鋼から作製された管状部品に関する。該鋼は、コークス化現象への耐性および改善された機械的特性を有する。該鋼は、炭素（Ｃ）：０．１５％以下、マンガン（Ｍｎ）：０．３％〜１％、ケイ素（Ｓｉ）：１．４％〜３％、銅（Ｃｕ）：０．５％〜３％、クロム（Ｃｒ）：８％〜１０％、ニッケル（Ｎｉ）：０．５％〜３％、窒素（Ｎ）：０．０１％〜０．０７％、およびモリブデン（Ｍｏ）：０．８％〜１．１％を含有し、組成物の残部は、実質的に鉄（Ｆｅ）および不純物からなる。【選択図】図４
2019509396.tif 000002
【特許請求の範囲】
【請求項１】
部品の製造に使用される改善された耐コークス化性を有する鋼組成物であって、重量％で、
・  炭素（Ｃ）：０．１５％以下、
・  マンガン（Ｍｎ）：０．３％〜１％、
・  ケイ素（Ｓｉ）：１．４％〜３％、
・  銅（Ｃｕ）：０．５％〜３％、
・  クロム（Ｃｒ）：８％〜１０％、
・  ニッケル（Ｎｉ）：０．５％〜３％、
・  窒素（Ｎ）：０．０１％〜０．０７％、および
・  モリブデン（Ｍｏ）：０．８％〜１．１％
を含有し、
前記組成物の残部は、実質的に鉄（Ｆｅ）および不純物からなる、鋼組成物。
【請求項２】
その他の化学元素の重量含有量は、
・  アルミニウム（Ａｌ）：０．０４％、
・  リン（Ｐ）：０．０２５％、
・  硫黄（Ｓ）：０．０２％、
・  チタン（Ｔｉ）：０．０２％、
・  ニオブ（Ｎｂ）：０．０５％、
・  バナジウム（Ｖ）：０．０５％、
・  タングステン（Ｗ）：０．１％、および
・  コバルト（Ｃｏ）：０．０５％
を超えない、請求項１に記載の鋼組成物。
【請求項３】
前記その他の化学元素の重量含有量は、それぞれ０．０１％を超えない、請求項１または２に記載の鋼組成物。
【請求項４】
重量％で、炭素（Ｃ）：０．０８％〜０．１５％を含有する、請求項１から３のいずれか１項に記載の鋼組成物。
【請求項５】
重量％で、炭素（Ｃ）：０．０９％〜０．１１％を含有する、請求項１から４のいずれか１項に記載の鋼組成物。
【請求項６】
重量％で、ケイ素（Ｓｉ）：１．５％〜２．５％を含有する、請求項１から５のいずれか１項に記載の鋼組成物。
【請求項７】
重量％で、銅（Ｃｕ）：０．５％〜２％を含有する、請求項１から６のいずれか１項に記載の鋼組成物。
【請求項８】
重量％で、ニッケル（Ｎｉ）：０．５％〜２．７％を含有する、請求項１から７のいずれか１項に記載の鋼組成物。
【請求項９】
重量％で、マンガン：０．４％〜０．８％を含有する、請求項１から８のいずれか１項に記載の鋼組成物。
【請求項１０】
重量％で、窒素：０．０２％〜０．０５％を含有する、請求項１から９のいずれか１項に記載の鋼組成物。
【請求項１１】
重量％で、アルミニウム：０．００５％〜０．０３％を含有する、請求項１から１０のいずれか１項に記載の鋼組成物。
【請求項１２】
前記不純物の重量含有量は、
・  リン（Ｐ）：０．０２５％、
・  硫黄（Ｓ）：０．０２％、
・  チタン（Ｔｉ）：０．０２％、
・  ニオブ（Ｎｂ）：０．０５％、
・  バナジウム（Ｖ）：０．０５％、
・  タングステン（Ｗ）：０．１％、および
・  コバルト（Ｃｏ）：０．０５％
を超えない、請求項１に記載の鋼組成物。
【請求項１３】
前記不純物からリン（Ｐ）と硫黄（Ｓ）とが選択される、請求項１に記載の鋼組成物。
【請求項１４】
ケイ素（Ｓｉ）、銅（Ｃｕ）およびニッケル（Ｎｉ）は、重量％で示す下記の不等式を満たす、請求項１から１３のいずれか１項に記載の鋼組成物。
Ｓｉ＜２．５％において、Ｓｉ＜１．５＊（０．３Ｃｕ＋Ｎｉ）；
Ｓｉ≧２．５％において、２＊Ｓｉ＜１．５＊（０．３Ｃｕ＋Ｎｉ）；
および
Ｃｕ＜Ｎｉ
【請求項１５】
請求項１から１４のいずれか１項に記載の鋼組成を有する部分を少なくとも１箇所含む、管状部品。
【請求項１６】
請求項１から１４のいずれか１項に記載の鋼組成を有する前記部分は、コークスを含む雰囲気に接触するように配置するための構成を有する、請求項１５に記載の管状部品。
【発明の詳細な説明】
【技術分野】
【０００１】
本発明は、特殊鋼の分野に関し、より詳細には、燃焼時の蒸気が接触することを想定した特殊鋼に関する。また、本発明は、そのような鋼から作製された管状部品に関する。
【０００２】
石油製品の処理および精製を行う施設は、パイプによって互いに接続される加熱炉、タンク、反応器および煙突等を含む複数の設備を備えている。これらの設備の壁およびパイプの大部分は、鋼から構成されている。
【０００３】
上述した施設に適用される鋼は、高温や高圧等の厳しい条件に適した機械的特性を有する必要がある。さもなければ、経時変化が促進されて部品の特性が劣化する。そのため、鋼の結晶構造の制御が必要であることが知られている。これに関して、いくつかの通常の化学元素の含有量の範囲が、例えば、ＡＳＴＭ  Ａ３３５／Ａ３３５Ｍ規格またはＡＳＴＭ  ＥＮ１０２１６−２規格等によって定義されている。要件に沿った機会的特性に適合しない結晶構造を実現させないために、また、時間とコストがかかる複数の適合試験を回避するために、規格の要件に準拠することが非常に望ましい。また、規格の要件を可能な限り満たす鋼の作製は、産業分野による受け入れの可能性を向上させる。
【０００４】
また、これらの規格は、所定の用途に十分であることが先験的に認識される機械的特性を有する合金系鋼の組成を定義している。
【０００５】
上述した施設の壁面に、炭素を含む蒸気が接触すると、炭素質すなわちコークスが堆積しやすくなる。この現象は、「コークス化（ｃｏｋｉｎｇ）」と呼ばれている。
【０００６】
コークス化は、施設の内側壁面における炭素質の層を成長させる。コークスの堆積物は、圧力の損失、壁の内側と外側の間の熱交換率の低下、壁の化学的および物理的劣化、壁に対する過負荷、ならびにパイプ内の少なくとも部分的な閉塞等を引き起こし、施設の耐用年数を短縮する。したがって、コークス化を制限することが望ましいが、鋼に関する規格には、コークス化に対する鋼の性質に関する情報は提供されていない。
【０００７】
施設を維持するためには、コークスを取り除く作業を定期的に行う必要がある。これらの保守および清掃作業はコストがかかり、また、一般的に施設を停止する必要があるため、施設の作業効率が低下する。
【０００８】
鋼製の壁の表面に、コークス化を遅らせる保護膜を積層することが知られている。このような保護膜は、特定の組成物の塗布によって、または例えば化成処理による酸化物表面の形成によって、実現することができる。国際公開第ＷＯ２００９／１５２１３４は、このようにして実現されるパイプを開示しているが、このような部品の製造は、複雑であり、コストがかかる。また、上述したような保護膜が存在しても、コークスを取り除く作業自体はなくならない。一般的なコークスを取り除く作業は、煙突掃除のように、適切な大きさを有するピグ（ＰＩＧ：Ｐｉｐｅ  Ｉｎｓｉｄｅ  Ｇａｕｇｅ）と呼ばれるスクレーパをパイプ内を移動させて、炭素質の堆積物を掻き取って除去する工程を含んでいる。この作業によって、パイプ内の保護面は、損傷したり完全に破壊されてしまう。したがって、コークスを取り除く作業の後には、必ず保護膜の積層作業を再度行う必要がある。これにはまた時間とコストがかかり、特に、鋼製の管状部品が施設そのものに組み込まれた後では、より時間とコストがかかる。
【０００９】
フランス石油協会に発行された仏国特許第２７７６６７１号は、加熱炉および反応器の製造に使用されることが想定される鋼を開示している。 しかしながら、このような鋼の機械的強度および衝撃靭性は低いことが多い。
【発明の概要】
【発明が解決しようとする課題】
【００１０】
本発明は、これらの問題を改善するものである。
【課題を解決するための手段】
【００１１】
本出願人は、選択された含有量の化学元素を含む鋼組成物によるコークス化耐性の改善およびその他の機械的特性の維持に努めてきた。これらの含有量は既知ではなかったが、現在の規格に実質的に準拠するため、長時間かかる認定試験を避けて迅速に適用することができる。すなわち、本出願人は、革新的で、当業者によって知られる厳しい規格の原則に準拠した化学的鋼組成物を完成させた。
【００１２】
これに関して、本出願人は、部品の製造に使用される改善された耐コークス化性を有する鋼組成物を提案する。この鋼組成物は、重量％で、
・  炭素（Ｃ）：０．１５％以下、
・  マンガン（Ｍｎ）：０．３％〜１％、
・  ケイ素（Ｓｉ）：１．４％〜３％、
・  銅（Ｃｕ）：０．５％〜３％、
・  クロム（Ｃｒ）：８％〜１０％、
・  ニッケル（Ｎｉ）：０．５％〜３％、
・  窒素（Ｎ）：０．０１％〜０．０７％、および
・  モリブデン（Ｍｏ）：０．８％〜１．１％
を含有し、
組成物の残部は、実質的に鉄（Ｆｅ）および不純物からなる。
【００１３】
本発明の一実施形態において、その他の化学元素の重量含有量は、
・  アルミニウム（Ａｌ）：０．０４％、
・  リン（Ｐ）：０．０２５％、
・  硫黄（Ｓ）：０．０２％、
・  チタン（Ｔｉ）：０．０２％、
・  ニオブ（Ｎｂ）：０．０５％、
・  バナジウム（Ｖ）：０．０５％、
・  タングステン（Ｗ）：０．１％、および
・  コバルト（Ｃｏ）：０．０５％
を超えない。
【００１４】
本発明の一実施形態において、その他の化学元素の重量含有量は、それぞれ０．０１％を超えない。
【００１５】
本発明の一実施形態において、炭素の含有量は、０．０８％〜０．１５％である。
【００１６】
本発明の他の一実施形態において、炭素の含有量は、０．０９％〜０．１１％である。
【００１７】
本発明の一実施形態において、ケイ素の含有量は、１．５％〜２．５％である。
【００１８】
本発明の一実施形態において、銅の含有量は、０．５％〜２％である。
【００１９】
本発明の一実施形態において、ニッケルの含有量は、０．５％〜２．７％である。
【００２０】
本発明の一実施形態において、マンガンの含有量は、０．４％〜０．８％である。
【００２１】
本発明の一実施形態において、窒素の含有量は、０．０２％〜０．０５％である。
【００２２】
本発明の一実施形態において、アルミニウムの含有量は、０．００５％〜０．０３％である。
【００２３】
本発明の特定の一実施形態において、不純物の重量含有量は、
・  リン（Ｐ）：０．０２５％、
・  硫黄（Ｓ）：０．０２％、
・  チタン（Ｔｉ）：０．０２％、
・  ニオブ（Ｎｂ）：０．０５％、
・  バナジウム（Ｖ）：０．０５％、
・  タングステン（Ｗ）：０．１％、および
・  コバルト（Ｃｏ）：０．０５％
を超えない。
【００２４】
不純物からリン（Ｐ）と硫黄（Ｓ）とが選択されることが好ましい。また、不純物内のリン（Ｐ）の重量含有量が０．０２５％を超えないこと、ならびに硫黄の重量含有量が０．０２％を超えないことが好ましい。
【００２５】
本発明の特定の一実施形態によれば、部品の製造に使用される改善された耐コークス化性を有する鋼組成物は、重量％で、
・  炭素（Ｃ）：０．１５％以下、好ましくは０．０８％〜０．１５％、
・  マンガン（Ｍｎ）：０．３％〜１％、好ましくは０．４％〜０．８％、
・  ケイ素（Ｓｉ）：１．４％〜３％、好ましくは１．５％〜２．５％、
・  銅（Ｃｕ）：０．５％〜３％、好ましくは０．５％〜２％、
・  クロム（Ｃｒ）：８％〜１０％、
・  ニッケル（Ｎｉ）：０．５％〜３％、好ましくは０．５％〜２．７％、
・  窒素（Ｎ）：０．０１％〜０．０７％、好ましくは０．０２％〜０．０５％、
・  モリブデン（Ｍｏ）：０．８％〜１．１％、および
・  アルミニウム（Ａｌ）：０％〜０．０４％、好ましくは０．００５％〜０．０３％
を含有し、
組成物の残部は、鉄（Ｆｅ）およびリン（Ｐ）：０％〜０．０２５％、硫黄（Ｓ）：０％〜０．０２％、チタン（Ｔｉ）：０％〜０．０２％、ニオブ（Ｎｂ）０％〜０．０５％、バナジウム（Ｖ）０％〜０．０５％、タングステン（Ｗ）： ０％〜０．１％、および／またはコバルト（Ｃｏ）０％〜０．０５％等の不純物からなる。
【００２６】
本発明の一実施形態において、ケイ素（Ｓｉ）、銅（Ｃｕ）およびニッケル（Ｎｉ）は、重量％で、以下の不等式を満たす。
Ｓｉ＜２．５％において、Ｓｉ＜１．５＊（０．３Ｃｕ＋Ｎｉ）；
Ｓｉ≧２．５％において、２＊Ｓｉ＜１．５＊（０．３Ｃｕ＋Ｎｉ）；
および
Ｃｕ＜Ｎｉ
【００２７】
本発明の他の目的は、本発明の一実施形態に係る鋼組成物による鋼組成を有する部分を少なくとも１箇所含む管状部品を提供することにある。
【００２８】
一実施形態において、本発明の他の目的は、本発明の一実施形態に係る鋼組成物による鋼組成およびコークスを含む雰囲気に接触するように配置するための構成を有する部分を含む管状部品を提供することにある。
【図面の簡単な説明】
【００２９】
本発明の他の特徴、詳細および利点は、以下の詳細な説明および添付の図面から明らかになる。
【図１】本発明に係る管状部品を示す図である。
【図２】均一なコークス化現象を受けた管状部品の横断面を示す模式図である。
【図３】不均一なコークス化現象を受けた管状部品の横断面を示す模式図である。
【図４】シェフラーの組織図である。
【図５】耐コークス化試験台の模式図である。
【００３０】
添付の図面および以下の説明は、特定の特徴を有する要素の大部分を網羅している。これらは説明に不可欠な部分を構成しており、本発明をより良く理解するためだけでなく、その定義に貢献するためにも適宜使用することができる。
【００３１】
より詳細には、本発明は、精製所の加熱炉に使用される管状部品の製造に関する。しかしながら、その鋼組成は、コークス化現象を受ける他の要素の製造に用いることもできる。
【００３２】
図１は、本発明に係る管状部品を示している。図２は、実質的に均一なコークス化現象を受けた図１の部品の横断面を示しており、例えば、実質的に縦方向に延在する管状部品に対応する。図３は、実質的に不均一なコークス化現象を受けた図１の部品の横断面を示しており、例えば、実質的に横方向に延在する管状部品に対応する。
【００３３】
管状部品は、それぞれ符号１によって示されている。その内面は、それぞれ符号１ａによって示され、外面は、それぞれ符号１ｂによって示されている。炭素質の堆積物は、符号２によって示されている。図２および図３のそれぞれの管状部品１において、炭素を含む蒸気が接触する鋼の表面には、炭素質の堆積物２が形成される。ここで説明する例では、炭素を含む蒸気は、管状部品１の内面１ａを通過する。管状部品１の内面１ａには、炭素質の堆積物２が形成されて増加し、それにより、管状部品１内の自由空間が減少する。
【００３４】
本出願人は、様々な鋼試料に対して比較試験を行い、それぞれのコークス化耐性および機械的特性に関する性能を確認した。試験の実施要綱を以下に示す。
【００３５】
以下の表１に、試験を実施した鋼の化学組成を示す。値は、重量％で示されている。
【００３６】
【表１】
2019509396.tif 000003
【００３７】
試料１＊は、比較の基準として本出願人に選択された鋼組成物であり、ＡＳＴＭ  Ａ３３５規格によって定義されているＰ９型鋼の一般的な組成を有している。
【００３８】
試料２＊および３＊は、ケイ素（Ｓｉ）の重量含有量を除いて、試料１＊と類似する組成物である。試料２＊のケイ素の重量含有量は約１％であり、試料３＊のケイ素の重量含有量は約２％である。
【００３９】
試料４＊は、ケイ素（Ｓｉ）およびマンガン（Ｍｎ）の重量含有量を除いて、試料１＊と類似する組成物である。この試料のケイ素の重量含有量は約２％であり、マンガンの含有量は約１％である。
【００４０】
試料５は、本出願人が試料７から試料１１に対して連続的に試験を実施する前に試験を実施した、本発明に係る組成物である。この試料のケイ素の重量含有量は約２％であり、銅の重量含有量は約１％である。
【００４１】
試料６＊は、ケイ素（Ｓｉ）の重量含有量を除いて、試料１＊と類似する組成物である。この試料のケイ素の重量含有量は約２．５％である。試料６＊の銅の含有量は、試料５のそれよりも少ない。
【００４２】
試料７から試料１１は、その後作製された鋼組成物に対応している。
【００４３】
これらの化学元素の重量含有量の測定値を、以下のように確認した。
・  窒素（Ｎ）については、溶融後の熱伝導率を測定した。
・  炭素（Ｃ）および硫黄（Ｓ）については、赤外線分析を用いて燃焼後の気体を測定した。
・  その他の化学元素については、光学発光分光法（いわゆる「ＯＥＳ発光」）を用いて値を測定した。
【００４４】
ケイ素（Ｓｉ）、銅（Ｃｕ）および窒素（Ｎ）以外の元素に対する測定方法は、ＣＯＦＲＡＣ（「フランス認定委員会」）と呼ばれる仏国の認定機関によってそれぞれ認定されている。
【００４５】
表１の左側に示す化学元素（Ｃ、Ｍｎ、Ｓｉ、Ｃｕ、Ｃｒ、Ｎｉ、Ｎ、Ｍｏ、Ａｌ）は、鉄（Ｆｅ）に意図的に添加された合金（または添加物）の元素である。
【００４６】
表１の右側に示す化学元素（Ｐ、Ｓ、Ｔｉ、Ｎｂ）は、ここでは不純物とみなす。
【００４７】
不純物は、所望の特性に悪影響を及ぼすため、または所望の特性に実質的に中立的な影響を及ぼすため、または工業的規模に用いるにはその原料コストが高すぎるため、または本出願人が、特に不純物の含有量によって結果が変わらない状態で、添加された化学元素の効果を検証することを望んだため、またはこれらの理由を組み合わせた理由のため、不純物の重量含有量は、可能な限り低い値で意図的に維持された。
【００４８】
一般には、リン（Ｐ）および硫黄（Ｓ）の含有量は、可能な限り低いことが好ましい。それにより、機械的特性が改善される。リンは残留元素である。その存在は、焼戻し脆化に寄与して、得られた鋼の衝撃靭性に悪影響を及ぼすため、必要ではない。しかしながら、リンは、焼入性を向上させる。硫黄は、主に、得られた鋼の鍛造性、展延性および特に横方向に対する衝撃靭性を低下させる硫化物の形成に寄与する。例えば、鋼組成物は、
・  リン（Ｐ）：０．０２５％以下、好ましくは０．０２２％以下、および
・  硫黄（Ｓ）：０．０２％以下、好ましくは０．０１５％
を含有する。
【００４９】
例えば、鋼組成物は、
・  チタン（Ｔｉ）：０．０２ ％以下、および
・  ニオブ（Ｎｂ）：０．０５ ％以下
を含有する。
【００５０】
試料は、真空誘導炉で作製した。次に、得られたインゴットを複数のブロックに切断し、後続の成形工程での酸化を抑制するために、アルミニウム製のシートにそれぞれ包んだ。成形工程は、鉄かんらん石の発生を防止するために１１００℃まで熱するステップと、次いで厚さを８０ｍｍから２５ｍｍに減少させるために圧延作業を６回行うステップとを含む。成形工程では、初期温度を１１００℃とし、最後の圧延作業時の温度を９００℃とした。このようにして得られた試料の寸法は、それぞれ４００ｍｍ×１２５ｍｍ×２５ｍｍである。
【００５１】
予備調査を実施して（ＡＳＴＭ  Ｅ４５規格、方法Ｄに従って計測）、亀裂、穴および介在物の存在等のあらゆる欠陥がないことを確認した。そのため、得られた試料には、特に衝撃靭性に悪影響を及ぼすＢ型およびＣ型の介在物を含む欠陥は存在しない。
【００５２】
次に、熱処理温度Ａｃ１およびＡｃ３を決定するために、試料に対して熱膨張測定を行った。測定では、ベーアＤＩＬ８０５Ｄ装置を用い、温度サイクルを「０．５℃／秒で加熱、１１００℃で５分間維持、１℃／秒の速度で周囲温度と同じになるまで冷却」とした。
【００５３】
次に、試料に焼ならしのための熱処理を施し、その後焼戻しのための熱処理を施した。圧延時に発生した微細構造を除去するために、焼ならし温度を、熱膨張測定の際に決定した温度Ａｃ３よりも３０℃から５０℃高くした。オーステナイト結晶粒の成長を防止するために、温度Ａｃ３よりも５０℃を超えない温度とした。オーステナイトの発生を防止するために、焼戻し温度を、熱膨張曲線から得られた温度Ａｃ１よりも６０℃低くした。
【００５４】
いくつかの試料については、焼ならし温度を増加させておよび／または焼ならし工程を追加して、および／または空冷の代わりに水冷して、追加のまたは代替的な熱処理に対して試験を実施した。
【００５５】
本発明に係る鋼組成物に関する熱処理の内容を、以下の表２にまとめる。
【００５６】
【表２】
2019509396.tif 000004
【００５７】
熱処理によって低下する鋼の機械的特性への影響を調査するために、試料８および１１には、２段階に分けて焼戻しを実施した。
【００５８】
試料を製造する工程には、鋼鋳物を作製するステップも含まれているため、非常に大きな設備を使用した。長期にわたる試験および／または高精度の測定装置を用いて実施する試験は、特にコストがかかるため、多数の組成物に対して最終的な結果を得ることは、不合理に時間がかかり、困難であり、コストも高いことに留意されたい。
【００５９】
コークス化試験
実験的実施要綱に基づいて実施した試験の結果を以下の表３に示す。測定には、図５に模式的に示す熱重量測定装置２０を用いた。
【００６０】
以下に示す例において、試料１００は平行六面体状のインゴットであり、その寸法は約１０ｍｍ×５ｍｍ×２ｍｍである。熱重量測定装置２０との接続を容易にするために、各試料１００に直径１．８ｍｍの穴を設けた。
【００６１】
各試料１００を、熱重量測定装置２０に載置する前に粉砕した。粉砕には、「ＳＩＣ２０００」として知られる約１０．３μｍの平均的な砥粒サイズを有する炭化ケイ素の紙やすりを用いた。粉砕することによって、酸化物および／またはすべての汚れを除去することができた。次に、試料をアセトンで超音波洗浄して脱脂を行った。
【００６２】
熱重量分析によって、試料１００の質量を連続的に測定することができた。ここで用いた熱重量測定装置２０は、「ＳＥＴＡＲＡＭ  ＴＧ９２」である。これは、０ｇから２０ｇの範囲において１マイクログラムでの精度を約２％の誤差で測定することができる。
【００６３】
次に、各試料１００を、加熱された石英反応器または加熱炉２１に載置して、熱重量測定装置２０の計量部２７から懸吊した。加熱炉の温度を±１０℃で調節した。試料１００の位置における温度は、実質的に一定である。表２が示すように、６５０℃と７００℃でそれぞれ試験を実施した。
【００６４】
試料１００を、商品名「Ｋａｎｔｈａｌ」として知られる鉄−クロム−アルミニウム（ＦｅＣｒＡｌ）合金製のワイヤで懸吊した。
【００６５】
次に試料１００を、符号２３によって示される「ナフサ」と呼ばれる化合物と二水素（Ｈ２）の混合物を含む気体の雰囲気下に配置した。
【００６６】
ここで用いたナフサ２３は、商品名「Ｎａｐｈｔｈａ  ＩＦＰＥＮ  ７９３９」である。ナフサ２３の組成と含有量は、
・  パラフィン：４８．５％、
・  ナフテン：３６％、
・  芳香族化合物：１１．１％、
・  トルエン：４．３％、および
・  ベンゼン：０．１％
である。
【００６７】
ここで用いたナフサ２３の濃度は、約０．７５ｇ／ｃｍ３である。モル質量は、約１１２．１ｇ／モルである。Ｕｎｉｖｅｒｓａｌ  Ｏｉｌ  Ｐｒｏｄｕｃｔｓ  Ｃｏｍｐａｎｙ（一般にＫＵＯＰと称される）によって付与された特徴付け係数は、１１．９である。
【００６８】
次に、液体状のナフサ２３を投入して、熱重量測定装置２０の蒸発器２５によって蒸発させた。蒸発器２５および分配ダクトの温度を約２００℃とした。ナフサ２３に対する二水素のモル比が約４となるように、これらの実験条件を選択した。
【００６９】
液体状のナフサ２３の流速は、約２ｍＬ／時である。二水素の流速は、約１．２Ｌ／時（または２０ｍＬ／分）である。ナフサ２３は、水素に反応して分解され、供給原料を形成する。本実験において、この供給原料は、実際の炭素質の蒸気や液体の代替である。実験の条件下において、気体状の供給原料を、約７２Ｌ／時の流速で加熱炉２１に投入した。
【００７０】
加熱炉２１内では、計量部２７の保護のために、アルゴン（Ａｒ）の流れを連続的に発生させた。最低５０ｍＬ／分の流速でアルゴン（Ａｒ）の流れが電荷の流れに追加された。アルゴン（Ａｒ）は計量部２７から注入され、これにより、気体状の供給原料が計量部２７に接触することを防止する気体状のクッションが空隙に形成された。
【００７１】
次に、コークス堆積量の変化に関連する質量の変化を、選択された時間で測定した。試験の時間は、ここでは５時間または１８時間とした。１８時間にわたって連続的に質量を測定した。
【００７２】
以下の表３に、表１の化学組成を有する試料のコークス化耐性試験の結果を示す。「Ｎ．Ａ．」は利用不可であるために「適用不可」または「該当なし」を意味する。以下の結果において、所与の瞬間におけるコークスレベルを、試料１００の表面の単位あたりの焼ならしされた質量で示し（グラム／平方メートルあたりのコークスレベル）、コークス化速度を、試料１００の表面の単位あたりの焼ならしされた質量および時間で示している（１時間毎のグラム／平方メートルあたりのコークスレベル）。
【００７３】
【表３】
2019509396.tif 000005
【００７４】
比較の基準は、７００℃での初期のコークス化速度が３８ｇ／ｍ２ｈ且つ５時間経過後のコークスレベルが８８ｇ／ｍ２であるＰ９規格の鋼である。Ｐ９規格に２％のケイ素を添加した鋼または従来技術の鋼３＊において、７００℃での初期のコークス化速度は４．６ｇ／ｍ２ｈであり、５時間経過後のコークスレベルは５ｇ／ｍ２であった。つまり、５時間経過後のコークス化現象は非常に遅く、著しい改善を見ることができた。鋼３＊において、６５０℃での初期のコークス化速度は３．７ｇ／ｍ２ｈであり、５時間経過後のコークスレベルは３．１ｇ／ｍ２であった。
【００７５】
すなわち、温度が高いほど、コークスの堆積量が増加した。
【００７６】
試料２＊および試料３＊の試験結果によれば、重量に対してそれぞれ１％および２％のケイ素を補足的に添加したことによって、コークス化現象を著しく低減させることができた。この場合、初期速度は、参考試料１＊よりそれぞれ約１．５倍および約８倍遅かった。また、試験開始から５時間経過後のコークス化速度は非常に遅く、０．２ｇ／ｍ２ｈ程度であった。ケイ素によってコークス化現象を低減させることができた。すなわち、ケイ素が多いほど、コークス化が遅くなった。
【００７７】
試料４＊は、試料３＊と同様に、重量に対して２％のケイ素を含有し、さらに、１％のマンガンを含有する。試料３＊と同様に、６５０℃での初期速度は３．７ｇ／ｍ２ｈであった。７００℃での初期のコークス化速度は試料３＊よりわずかに速く、試料３＊の４．６ｇ／ｍ２ｈに対して６．６ｇ／ｍ２ｈであった。しかしながら、５時間経過後のコークスレベルは略同じであり、約５ｇ／ｍ２であった。初期のコークス化速度は、試料３＊のそれよりも速い、または維持される時間がわずかに長いように見える。これらの試験結果によれば、マンガンは、コークス化現象の低減に貢献しないと予想することができる。
【００７８】
試料５は、試料３＊と同様に２％のケイ素を含有し、さらに、１％の銅と１％のニッケルとを含有する。６５０℃での初期のコークス化速度は、試料３＊のそれよりも３倍以上遅く、わずか１．１ｇ／ｍ２ｈであった。５時間経過後のコークスレベルもまた約３倍にまで減少していた。したがって、銅とニッケルとを添加したことによって、コークス化が開始された瞬間からコークス化現象を著しく低減させることができた。７００℃での初期のコークス化速度は、試料３＊よりも２５％遅く、参考試料１＊よりも１０倍遅かった。
【００７９】
わずか１．５％のケイ素を含有する試料５に対応する試料７は、６５０℃で非常に良好な結果を示しており、初期のコークス化速度は、試料５のそれの半分であった。しかしながら、７００℃での初期のコークス化速度は、試料５の速度よりも速く、試料５の３．６ｇ／ｍ２ｈに対して１１．５ｇ／ｍ２ｈであった。ただし、このコークス化速度は、参考試料１＊および２＊のそれよりも非常に遅く、依然として満足できるものであった。これは、５時間経過後のコークスレベルが試料５のレベルに非常に近くて比較的低いため、初期速度から急激に減少したと予想することができる。この試験結果によって、ニッケルと銅とが組み合わされたケイ素の含有量が下限に達すると、高温でのコークス化現象を低減させる効果を得ることができると判明した。これにより、ケイ素の含有量を低くくしても、ケイ素の含有量が高い鋼と同様のコークス化現象への耐性を得ることができる。この試料は、コークス化に対する銅による抑制効果を示している。ケイ素は、初期のコークス化速度を減少させ、銅は、試料のコークス化速度を迅速に減少させるという効果をもたらす。
【００８０】
試料８および１１＊は、ケイ素、銅およびニッケルの含有量が高く、コークス化現象を著しく低減させることができたこと、ならびに初期速度を試料１１＊のように大幅に減少することもできたことを示している。この改善の度合いは、試料１＊および４＊に比べると大きいが、試料７に比べるとさらにその度合は顕著である。しかしながら、特に７００℃での改善の度合いは、試料１０および９に比べると中程度である。
【００８１】
試料１０は、２％のケイ素、０．５％の銅および１．５％のニッケルを含有し、試料３＊に比べると、鋼中の０．５％の銅の存在が、コークス化の低減に対して相乗効果をもたらすことを示している。
【００８２】
より一般的な知見について、６５０℃では、試験を実施した本発明の試料のすべては、コークス化に対して優れた性質を有することを示している。５時間経過後のコークスレベルは、比較対象の組成物３＊の３．１ｇ／ｍ２よりも低く、１．２ｇ／ｍ２よりも低かった。
【００８３】
７００℃では、本発明の鋼のすべては、試験開始時から１＊および２＊よりも非常に低いコークスレベルを常に示し、コークス化速度は非常に迅速に減少した。
【００８４】
なお、重要な性能基準は、初期のコークス化速度であることにも留意されたい。実際に、コークスが堆積し始めてコークスの層が試料を覆うと、鋼の組成によって提供される保護効果は自然に低下する。試験結果によれば、０．２ｇ／ｍ２ｈ程度のコークス化速度は、１８時間経過後に試料の壁面にコークスの層が形成されたときに得られるコークス化速度の最小値に対応すると予想することができる。
【００８５】
機械的試験
処理を施した試料に対して機械的試験、すなわちシャルピー衝撃試験を実施した。用いた実験的実施要綱は、試料の準備についてはＡＳＴＭ  Ａ３７０−１５規格に基づき、シャルピー衝撃試験についてはＡＳＴＭ  Ｅ２３−１２ｃ規格に基づいている。
【００８６】
Ｖ字型の溝に対する衝撃靭性試験については、ＡＳＴＭ  Ｅ２３−１２ｃ規格に沿って横方向にシャルピー衝撃試験を実施した。横方向が選択されたのは、圧延された鋼管にとってもっとも重要な方向であるためである。試験は、２０℃、０℃および−３０℃の温度で実施した。低温であっても、鋼は満足のいく靭性を有することが興味深い。衝撃靭性の代表的な値は、所与の温度において吸収されたエネルギーの最小値であり、ジュール（Ｊ）として示されている。
【００８７】
これらの結果を、ＮＦ  ＥＮ  １０２１６−２規格の要件と、従来技術として知られる比較試料３＊および６＊と比較した。
【００８８】
以下に示す表４に、表１に示す化学組成に基づいて作製した試料の衝撃靭性試験の結果を示す。この表では、規格の要件に沿って、３つの試験で測定されたエネルギーの平均値のみを示している。鋼には、それぞれ異なる条件下で熱処理を施し、試験温度は、それぞれ２０℃、０℃および−３０℃とした。
【００８９】
【表４】
2019509396.tif 000006
【００９０】
ＮＦ  ＥＮ  １０２１６−２規格によって定義されているこのような鋼の平均衝撃エネルギーの最小値は、２０℃で縦方向において最低４０Ｊであり、２０℃で横方向において最低２７Ｊである。
【００９１】
試料３＊の衝撃靭性試験の結果は、２０℃で横方向において４０Ｊであった。
【００９２】
２．５％のケイ素を含有する試料６＊は、規格の要件のしきい値を遥かに下回る１４Ｊという非常に劣化した衝撃靭性を示している。
【００９３】
試料７は、比較例よりもはるかに高い衝撃靭性を示している。−３０℃で得られた結果は、従来技術の例の２０℃での性能と同じまたは２０℃での性能より良好であった。また、２０℃で得られた値は、ＮＦ  ＥＮ  １０２１６−２規格の要件の範囲内にある。
【００９４】
試料８の衝撃靭性の値は、規格の要件に達していないが、試料６＊の２０℃で横方向において１４Ｊではなく、２０℃で横方向において２５Ｊとすることで、鋼の衝撃靭性を２倍改善することができる。したがって、ニッケルと銅とを添加したことによって、ケイ素による鋼の衝撃靭性への悪影響を低減することができた。しかしながら、他の試験結果が示すように、適切な熱処理によって規格の要件に近づけることができるため、鋼８は、規格の要件を満たすことができる。
【００９５】
鋼１０は、２％のＳｉ、０．５％のＣｕおよび１．５％のＮｉを含有する。衝撃靭性については、比較対象の鋼３＊および６＊（それぞれＰ９＋２％のＳｉおよびＰ９＋２．５％のＳｉ）に対して２０℃で２倍の衝撃靭性という著しい改善を見ることができた。２％のＳｉ、１．５％のＣｕおよび０．５％のＮｉを含有する試料９は、試料１０のそれらと実質的に同等の性能レベルを示している。したがって、ニッケルと銅によって、ケイ素の含有量の増加および鋼の衝撃靭性の増加を補填することができる。衝撃靭性を増加させることに関しては、銅よりもニッケルが重要な役割を果たす。
【００９６】
試料１１＊のケイ素、ニッケルおよび銅の含有量がそれぞれ高く、３．５％のＳｉ、５．５％のＮｉおよび２．５％のＣｕである。熱処理によって、鋼６＊の従来技術の鋼と同等のレベル程度の衝撃靭性を有する鋼が得られる。ケイ素の割合が過剰であると、鋼の衝撃靭性が劣化し、ニッケルと銅とを添加しても、これを補うことはできない。
【００９７】
要約すると、本出願人は、ケイ素（Ｓｉ）を添加すると、参考試料１から６に対応する最初の試験結果に比べて、コークス化性が実質的に改善されることを見出した。しかしながら、ケイ素（Ｓｉ）を添加することによって、鋼の衝撃靭性が低下しやすくもなる。したがって、ケイ素（Ｓｉ）を添加することは、鋼の機械的特性を維持しながら耐コークス化性を改善するには十分ではない。
【００９８】
さらに、得られた結果は、ケイ素（Ｓｉ）の割合が増加すると、ケイ素（Ｓｉ）を添加したことによるコークスの低減という機能を低下させることを示している（試料１＊、２＊および３＊を参照）。
【００９９】
本出願人は、添加されたケイ素（Ｓｉ）と他の化学元素とを組み合わせた鋼試料５に対して、同様のコークス化耐性試験と衝撃靭性試験とを実施した。それにより、本出願人は、ケイ素（Ｓｉ）、ニッケル（Ｎｉ）および銅（Ｃｕ）を組み合わせて添加すると、参考試料１に比べて、鋼の耐コークス化性が改善されるだけでなく、機械的特性も改善されること、特に、比較対象の試料に比べて衝撃靭性が改善されることを見出した。
【０１００】
本出願人は、表１から表４に示す試料５から得られた結果に基づいて、表１から表４に示す試料７から１１に対してさらなる試験を実施して、それらの結果を確認した。
【０１０１】
得られた結果は、組み合わされたケイ素（Ｓｉ）、銅（Ｃｕ）およびニッケル（Ｎｉ）の存在によって、特に有利である耐コークス化性および衝撃靭性を共に有する鋼を得ることができたことを示している。
【０１０２】
より詳細には、本発明に係る鋼は、以下の元素を含有する。
【０１０３】
炭素
炭素の含有量は、重量に対して０．１５％以下である。これを超えると、鋼の溶接性が劣化する。デルタフェライトの形成を回避するために、炭素の含有量は、重量に対して０．０８％以上であることが好ましい。０．０８％未満であると、鋼のクリープ特性を低減させる可能性がある。また、炭素の含有量は、０．０９％〜０．１１％であることが好ましい。
【０１０４】
マンガン
マンガンは、溶融時に鋼の脱酸剤および脱硫剤として働く。マンガンは、焼入性すなわち最終的な鋼の強度を改善する。マンガンの含有量が１．５％を超えると、鋼の衝撃靭性を損なわせる硫化マンガンの介在物が形成される可能性が増大する。したがって、鋼の衝撃靭性と焼入性との関係を最適化するために、マンガンの含有量は、０．３％〜１％であることが好ましく、０．４％〜０．８％であることがより好ましい。
【０１０５】
ケイ素
クロムを含むケイ素は、鋼の脱酸剤として働く。ケイ素によって、鋼の表面に酸化保護層を形成することができる。ケイ素とクロムは、酸化物ＳｉＯ２およびＣｒ２Ｏ３をそれぞれ形成する。この酸化層は、コークス化現象に対する保護膜を形成する。
【０１０６】
しかしながら、ケイ素は、アルファ相安定化元素であり、デルタフェライトの形成を防止するために、その含有量を制限する必要があることが知られている。ケイ素の含有量が高すぎる場合、析出硬化性が低下しやすくなる。そのため、鋼中のケイ素の含有量を、重量に対して最大１％に制限することが知られている。
【０１０７】
本出願人は、試験を実施するうちに、ニッケルと銅とを添加することによって、許容される鋼の機械的特性を維持しながら、上述した含有量の範囲を超えることができることを見出した。
【０１０８】
実際、ケイ素の含有量が重量に対して１．４％以上であるときには、鋼の機械的特性が維持されながら、鋼のコークス化速度は大幅に減少する。ケイ素の含有量が重量に対して３％以下であるときには、この効果はさらに改善される。これを超えると、鋼の品質を維持し続けることができなくなる。最大の効果は、ケイ素の含有量が１．５％〜２．５％であるときに見ることができる。
【０１０９】
クロム
クロムは、高温での腐食耐性および酸化耐性に関して重要な役割を果たす。石油製品の処理および精製を行う施設に用いるための所望の効果を得るためには、クロムの含有量を最低８％とする必要がある。しかしながら、クロムの存在によってデルタフェライトが形成されるおそれがあるため、鋼の衝撃靭性に悪影響を与えないように、クロムの含有量を１０％以下に制限する。
【０１１０】
窒素
窒素は、オーステナイト相の形成に寄与するガンマ相安定化元素であり、これにより、鋼の衝撃靭性を損なわせるデルタフェライト（δフェライト）の形成を低減することができる。また、窒素は、炭化物の等価体よりも小型な安定した窒化物の発生を可能にする。インゴットまたはビレット内への気泡等の欠陥の発生を抑制するために、あるいは溶接作業において、窒素の含有量を０．０１％〜０．０７％に制限することが好ましく、０．０２％〜０．０５％に制限することがより好ましい。
【０１１１】
モリブデン
モリブデンは、鋼の焼入性を改善し、特に、焼戻し中の軟化に対して有効である。モリブデンは、焼戻し曲線の傾きを緩やかにし、熱処理の制御を容易にする。これに関して、モリブデンの含有量を最低０．８％とする必要がある。しかしながら、モリブデンの含有量が過剰であると、高温で不安定且つ高温での良好な腐食耐性を損なわせる酸化モリブデンＭｎＯ３が発生する可能性がある。また、モリブデンは、鋼の衝撃靭性に悪影響を及ぼすデルタフェライトを発生させる。そのため、モリブデンの含有量を１．１％以下に制限することが好ましい。
【０１１２】
ニッケル
ニッケルは、ガンマ相安定化元素であり、フェライトの発現を遅らせる。フェライトは、鋼の衝撃靭性を損なわせる。また、ニッケルによって、オーステナイト相が形成されやすくなる。試験結果は、ニッケルを、濃縮されたケイ素を有する上述した鋼に添加すると、高い衝撃靭性を得ることができることを示している。本出願人は、ニッケルが、驚くべきことにコークス化現象の低減にも寄与することに気付いた。これらの効果は、鋼中のニッケルの含有量が、重量に対して０．５％であるときおよび重量に対して３％以下であるとき、また、好ましくは重量に対して２．７％以下であるときに得ることができる。これを超えると、得られる鋼の衝撃靭性は不十分となる。
【０１１３】
銅
銅は、本発明において重要な元素である。本出願人は、銅を添加すると、鋼のコークス化耐性をさらに改善することができることに驚いた。
【０１１４】
銅は、鋼中の炭素と酸素の解離を遅らせるまたは抑制する。また、銅は、鋼中の炭素の拡散とコークス化を遅らせる。
【０１１５】
鋼中のケイ素の存在と銅の存在との組み合わせは、壁へのコークス化を著しく遅らせる。亀裂等の欠陥が酸化保護膜に発生すると、銅の存在によって、この欠陥でのコークス化現象が遅くなる。この２つの効果が互いに作用して、鋼中に著しく改善されたコークス化耐性を得ることができる。
【０１１６】
これらの効果は、重量に対して０．５％以上の銅および重量に対して３％以下の銅の成分によって得られる。これを超えると、銅による効果は限定的になる。銅の含有量は、重量に対して最大２％であることが好ましい。
【０１１７】
アルミニウム
この元素は、本発明の範囲内の所望の冶金特性を得るために必ずしも必要ではなく、ここでは作製上の残余としてみなされる。すなわち、アルミニウムの添加は、任意である。アルミニウムは、金属に対して強い脱酸剤として働く。また、アルミニウムは、アルファ相安定化元素であり、窒素に対して高い親和力を有する。アルミニウムの含有量が０．０４％を超えることは好ましくない。必要に応じて、最終的な含有量が０．０４％以下、好ましくは０．００５％〜０．０３％となるように、アルミニウムを添加することができる。
【０１１８】
図４は、シェフラーの組織図を示している。この図において、横軸は、「クロムの等価体」と呼ばれる鋼中のアルファ相安定化元素の含有量を示している。クロムの等価体の含有量を定義する式を以下に示す。また、縦軸は、「ニッケルの等価体」と呼ばれる鋼中のガンマ相安定化元素の含有量を示している。ニッケルの等価体の含有量を定義する式も以下に示す。
・  Ｃｒｅｑ＝Ｃｒ＋２＊Ｓｉ＋１．５＊Ｍｏ＋５＊Ｖ＋５．５＊Ａｌ＋１．７５＊Ｎｂ＋１．５＊Ｔｉ＋０．７５＊Ｗ
・  Ｎｉｅｑ＝Ｎｉ＋Ｃｏ＋３０＊Ｃ＋０．５＊Ｍｎ＋０．３＊Ｃｕ＋２５＊Ｎ
【０１１９】
このような図に鋼組成物をそれぞれ当てはめることによって、理論上、鋼の結晶構造を予測することができる。
【０１２０】
この場合、鋼のフェライト相の領域から離れていることが好ましい。マルテンサイト構造におけるフェライトの割合が増加すると、鋼製の部品の機械的特性および耐用年数が劣化する。化学組成が、重量％で示す以下の不等式の少なくとも１つ、好ましくは２つ満たすと、フェライト相を避けることができる。
Ｓｉ＜２．５％において、Ｓｉ＜１．５＊（０．３Ｃｕ＋Ｎｉ）；
Ｓｉ≧２．５％において、２＊Ｓｉ＜１．５＊（０．３Ｃｕ＋Ｎｉ）；
および
Ｃｕ＜Ｎｉ
【０１２１】
すなわち、圧延時の鋼の性質を改善するために、銅（Ｃｕ）の重量含有量が、ニッケル（Ｎｉ）の重量含有量より少ないことが好ましい。
【０１２２】
本発明は、単に一例として上述した鋼組成物および管状部品の実施例に限定されず、当業者が添付の特許請求の範囲内であると想定することができる全ての変形例を包含する。
【図１】
2019509396.tif 000007
【図２】
2019509396.tif 000008
【図３】
2019509396.tif 000009
【図４】
2019509396.tif 000010
【図５】
2019509396.tif 000011
【国際調査報告】
2019509396.tif 000012
2019509396.tif 000013
2019509396.tif 000014
2019509396.tif 000015
2019509396.tif 000016
2019509396.tif 000017